(57)【要約】【課題】赤外線抑制物品の赤外線抑制性能が得られる新しい構成を提供する。【解決手段】赤外線抑制物品１０は、基材１上に形成された可視光透過性および赤外線反射性を示す積層構造２が、低屈折率粒子と結着用高分子化合物とを含む低屈折率層２Ｌ、および、高屈折率粒子と結着用高分子化合物とを含む高屈折率層２Ｈが、最外層のうち少なくとも一方の層を高屈折率層にして、両屈折率層の合計数が３以上となるように交互に積層され、しかも、最外層のうち一方の層における高屈折率層を、高屈折率粒子としての赤外線吸収性物質と、結着用高分子化合物とを含む赤外線吸収性を示す高屈折率層２Ｈｉｒとする。【選択図】図１
2013169714.tif 000002
【特許請求の範囲】
【請求項１】
基材と、
前記基材上に形成され、可視光透過性および赤外線反射性を示す積層構造と、
を有し、
前記積層構造は、低屈折率粒子と結着用高分子化合物とを含む１層以上の層からなる低屈折率層、および、屈折率が前記低屈折率粒子の屈折率よりも高い高屈折率粒子と結着用高分子化合物とを含む１層以上の層からなる高屈折率層が、
最外層のうち少なくとも一方の層を前記高屈折率層にして、前記低屈折率層および前記高屈折率層の両屈折率層の合計数が３以上となるように交互に積層され、
前記最外層のうち一方の層における前記高屈折率層が、前記高屈折率粒子としての赤外線吸収性物質と、結着用高分子化合物と、を含む赤外線吸収性を示す高屈折率層である、
赤外線抑制物品。
【発明の詳細な説明】
【技術分野】
【０００１】
本発明は、赤外線抑制物品に関する。
【背景技術】
【０００２】
近年、地球温暖化対策の重要性が認識され、その原因とされる温室効果ガスの一種である二酸化炭素の排出を抑える低炭素社会の実現に向けた動きが広がってきている。そして、その多方面におよぶ取り組みのなか、赤外線抑制物品が知られている（特許文献１、特許文献２参照）。
赤外線抑制物品としては、これを建築物や乗り物の窓ガラスに貼り付けた場合、窓ガラスを透しての透視性は確保しつつ、太陽光中に含まれる赤外線が、屋外から屋内へ進入するのを抑制することで、夏場においては冷房効率を向上させることができるものがある。
【０００３】
前記特許文献１および特許文献２では、アンチモンドープ酸化スズ（ＡＴＯとも言う）や、スズドープ酸化インジウム（ＩＴＯとも言う）等のような透明導電性金属酸化物、六ホウ化ランタンのような六ホウ化物等の粒子を赤外線吸収性物質として含む樹脂組成物を、塗料として基材に塗布したり、或いは押し出し成形法などで製膜したりした、赤外線抑制物品を提案している。
【先行技術文献】
【特許文献】
【０００４】
【特許文献１】特表２００９−５０５８７１号公報
【特許文献１】特開２００３−３２７７１７号公報
【発明の概要】
【発明が解決しようとする課題】
【０００５】
以上のような技術的背景のもと、地球温暖化対策の重要性が認識されるにつれて、低コストで優れた性能の赤外線抑制物品が望まれるようになってきている。
そこで、本発明は、赤外線抑制物品の赤外線抑制性能が得られる新しい構成を提供することを課題とする。
【課題を解決するための手段】
【０００６】
前記課題を解決するために、本発明では、以下の構成の赤外線抑制物品とした。
すなわち、本発明に係る赤外線抑制物品は、基材と、前記基材上に形成され、可視光透過性および赤外線反射性を示す積層構造と、を有し、
前記積層構造は、低屈折率粒子と結着用高分子化合物とを含む１層以上の層からなる低屈折率層、および、屈折率が前記低屈折率粒子の屈折率よりも高い高屈折率粒子と結着用高分子化合物とを含む１層以上の層からなる高屈折率層が、
最外層のうち少なくとも一方の層を前記高屈折率層にして、前記低屈折率層および前記高屈折率層の両屈折率層の合計数が３以上となるように交互に積層され、
前記最外層のうち一方の層における前記高屈折率層が、前記高屈折率粒子としての赤外線吸収性物質と、結着用高分子化合物と、を含む赤外線吸収性を示す高屈折率層である、
構成の赤外線抑制物品とした。
【発明の効果】
【０００７】
本発明に係る赤外線抑制物品によれば、赤外線抑制性能を、赤外線に対する吸収性以外に反射性も利用して、吸収性および反射性を、赤外線抑制に寄与する粒子と、結着用高分子化合物とを含む層を用い、なおかつ、吸収性に寄与する層を反射性に寄与する層の一部に兼用させた新しい構成によって、得ることができるという効果を奏する。
【図面の簡単な説明】
【０００８】
【図１】本発明に係る赤外線抑制物品の一実施形態例を説明する断面図。
【図２】本発明に係る赤外線抑制物品を製造する方法の一例を説明する断面図。
【発明を実施するための形態】
【０００９】
以下、本発明に係る赤外線抑制物品を詳述する。
【００１０】
本発明に係る赤外線抑制物品は、基材と、前記基材上に形成され、可視光透過性および赤外線反射性を示す積層構造と、を有し、
前記積層構造は、低屈折率粒子と結着用高分子化合物とを含む１層以上の層からなる低屈折率層、および、屈折率が前記低屈折率粒子の屈折率よりも高い高屈折率粒子と結着用高分子化合物とを含む１層以上の層からなる高屈折率層が、
最外層のうち少なくとも一方の層を前記高屈折率層にして、前記低屈折率層および前記高屈折率層の両屈折率層の合計数が３以上となるように交互に積層され、
前記最外層のうち一方の層における前記高屈折率層が、前記高屈折率粒子としての赤外線吸収性物質と、結着用高分子化合物と、を含む赤外線吸収性を示す高屈折率層である、構成の赤外線抑制物品である。
【００１１】
次に、本発明に係る赤外線抑制物品を図面を参照して説明する。本発明の説明において、図面は概念図であり、説明上の都合に応じて適宜、構成要素の縮尺関係、縦横比等は誇張されていることがある。
【００１２】
図１は、本発明に係る赤外線抑制物品の一実施形態例を説明する断面図である。同図に示す赤外線抑制物品１０は、基材１と、前記基材１上に形成され、可視光透過性および赤外線反射性を示す積層構造２と、を有する。
前記積層構造２は、低屈折率粒子と結着用高分子化合物とを含む１層以上の層からなる低屈折率層２Ｌ、および、屈折率が前記低屈折率粒子の屈折率よりも高い高屈折率粒子と結着用高分子化合物とを含む１層以上の層からなる高屈折率層２Ｈが、最外層のうち少なくとも一方の層を前記高屈折率層２Ｈにして、前記低屈折率層２Ｌおよび前記高屈折率層２Ｈの両屈折率層の合計数が３以上となるように交互に積層され、しかも、前記最外層のうち一方の層における前記高屈折率層２Ｈが、前記高屈折率粒子としての赤外線吸収性物質と、結着用高分子化合物と、を含む赤外線吸収性を示す高屈折率層２Ｈｉｒである、構成をしている。
前記低屈折率粒子、前記高屈折率粒子、および、前記高屈折率粒子としての赤外線吸収性物質は、いずれも赤外線抑制に寄与する粒子である。前記赤外線吸収性を示す高屈折率層２Ｈｉｒが赤外線吸収性に寄与する層となっており、前記低屈折率層２Ｌおよび高屈折率層２Ｈが赤外線反射性に寄与する層となっており、さらに、前記赤外線吸収性を示す高屈折率層２Ｈｉｒは、赤外線反射性に寄与する高屈折率層２Ｈの一部の層を兼ねている。
【００１３】
同図に示す赤外線抑制物品１０は、赤外線吸収性を示す高屈折率層２Ｈｉｒは、積層構造２の最外層のうち、基材１から遠い方の、図面で言うと上側の最外層となる高屈折率層２Ｈとして形成された形態例である。
同図に示す赤外線抑制物品１０では、積層構造２の最外層のうち、基材１から近い方の、図面で言うと下側の最外層は、高屈折率層２Ｈおよび低屈折率層２Ｌのうち、いずれでもよい。なお、同図では、積層構造２の最外層を除く内側の層の一部は、破線で示すように、図示を省略してある。
【００１４】
こうした構成の赤外線抑制物品１０とすることによって、赤外線抑制性能を、赤外線に対する吸収性以外に反射性も利用して、吸収性および反射性を、赤外線抑制に寄与する粒子と、結着用高分子化合物とを含む層を用い、なおかつ、吸収性に寄与する層を反射性に寄与する層の一部に兼用させた新しい構成によって、得ることができるという効果を奏する。
【００１５】
〔Ａ〕赤外線抑制物品
以下、本発明に係る赤外線抑制物品１０を、構成要素毎にさらに詳述する。
【００１６】
《基材１》
基材１は、積層構造２を支持することで、赤外線抑制物品１０全体としての機械的強度を高める機能を有し得る層である。基材１としては、積層構造２を支持可能なものであれば、特に制限はない。例えば、基材１としては、樹脂フィルムを用いることができる。
【００１７】
基材１に、例えば前記樹脂フィルムのように、樹脂が用いられる場合、その樹脂としては、特に制限はなく、用途及び要求仕様に応じたものを用いることができる。例えば、前記樹脂としては、ポリエステル系樹脂、アクリル系樹脂、ポリカーボネート系樹脂、セルロース系樹脂、などである。具体例を示せば、ポリエステル系樹脂の一種であるポリエチレンテレフタレートは、機械的強度、可視光透明性、コストなどの点で好適な樹脂の一種である。
基材１の厚みは、用途及び要求仕様に応じたものとすれば良く、特に制限はない。基材１の厚みは、例えば基材１が樹脂フィルムである場合は、１０〜３００μｍとすることができる。
【００１８】
前記「フィルム」とは、形状が長尺のもの、或いは長尺ではない枚葉のものも含めて、ロールに巻き取り可能な柔軟性を有するものの意味であるとすることができる。
前記「ロールに巻き取り可能」とは、基材１を外径４５０ｍｍの巻き芯に巻き取り可能な意味であるとすることができる。外径４５０ｍｍは、巻き芯の寸法表示で慣用的なインチ表示で約１８インチに該当する。外径４５０ｍｍ未満の巻き芯、例えば外径１５０ｍｍの巻き芯に巻き取り可能な基材１は、当然、外径４５０ｍｍの巻き芯に巻き取り可能である。
よって、「フィルム」をロールに巻き取り可能な柔軟性を有するものと定義した場合、本発明においては、例えば「シート」などは「フィルム」と単に呼称上の相違だけのものとして扱い、呼称のみでこれらの意味を区別しない。
上記フィルムの定義において、基材１はフィルムであることが好ましい。基材１がフィルムであれば、帯状をしたフィルムを基材１に用いることによって、赤外線抑制物品１０を生産性良く製造でき、製造コストの点で有利な「赤外線抑制フィルム」とすることが出来るからである。
【００１９】
基材１は、可視光において透明であることが好ましい。言い換えると、基材１は可視光透過性を示すことが好ましい。可視光における基材１の透明性は、ＪＩＳ  Ｒ３１０６（１９９８年版）に準拠して測定される可視光透過率が５０％以上であることが好ましい。可視光透過率が５０％未満であると、例えば、赤外線抑制物品１０を窓ガラスに貼り付けたときに、窓ガラスとして期待される透視性が損なわれる可能性があるからである。この点において、前記可視光透過率は、より好ましくは７０％以上である。
【００２０】
基材１は、その表面が、積層構造２など他層に対する密着性が不足する場合に、この密着性を向上させる為に、公知の密着強化処理が施されていても良い。前記密着強化処理としては、例えば、コロナ放電処理、プライマー層の形成、プラズマ照射処理、オゾン処理などが挙げられる。
【００２１】
《積層構造２》
積層構造２は、基材１上に形成され、可視光透過性および赤外線反射性を示す。積層構造２は、低屈折率粒子と結着用高分子化合物とを含む１層以上の層からなる低屈折率層２Ｌ、および、屈折率が前記低屈折率粒子の屈折率よりも高い高屈折率粒子と結着用高分子化合物とを含む１層以上の層からなる高屈折率層２Ｈが、最外層のうち少なくとも一方の層を前記高屈折率層２Ｈにして、前記低屈折率層２Ｌおよび前記高屈折率層２Ｈの両屈折率層の合計数が３以上となるように交互に積層され、しかも、前記最外層のうち一方の層における前記高屈折率層２Ｈが、前記高屈折率粒子としての赤外線吸収性物質と、結着用高分子化合物と、を含む赤外線吸収性を示す高屈折率層２Ｈｉｒである、構成をしている。
【００２２】
（可視光透過性）
積層構造２が示す前記可視光透過性は、大きいほど優れており好ましい。前記可視光透過性は、ＪＩＳ  Ｒ３１０６（１９９８年版）に準拠して測定される可視光透過率によって評価することができる。前記可視光透過性は、前記可視光透過率で好ましくは１０％以上であり、より好ましくは５０％以上である。前記可視光透過率が前記値未満であると、用途に応じて必要となる赤外線抑制物品１０に対する透視性を充分に満足させることが出来なくなる可能性があるからである。
【００２３】
（赤外線反射性）
積層構造２が示す前記赤外線反射性は、大きいほど優れており好ましい。前記赤外線反射性は、ＪＩＳ  Ｒ３１０６（１９９８年版）に準拠して測定される分光反射率によって評価することができる。前記赤外線反射性は、前記分光反射率が、赤外線のうち波長７８０〜２５００ｎｍの帯域中で、最低限、５０ｎｍ以上の帯域に亘って１０％以上となる反射特性を示すことが好ましい。この反射特性を示さないと、赤外線抑制性能を効果的に得ることができない可能性があるからである。
前記分光反射率は、好ましくは２０％以上であり、より好ましくは３０％以上であり、さらに好ましくは４０％以上である。前記分光反射率が前記値未満であると、赤外線抑制物品１０の赤外線抑制性能を充分に満足させることが出来なくなる可能性があるからである。
前記分光反射率が得られる波長帯域は、好ましくは１００ｎｍ以上であり、より好ましくは２００ｎｍ以上であり、さらに好ましくは３００ｎｍ以上である。前記分光反射率が得られる波長帯域が、前記範囲未満であると、赤外線抑制物品１０の赤外線抑制性能を充分に満足させることが出来なくなる可能性があるからである。
【００２４】
（低屈折率層２Ｌと高屈折率層２Ｈとの屈折率差）
積層構造２を構成する低屈折率層２Ｌおよび高屈折率層２Ｈは、互いにその屈折率が異なる。低屈折率層２Ｌの屈折率は、高屈折率層２Ｈの屈折率よりも低く、高屈折率層２Ｈの屈折率は低屈折率層２Ｌの屈折率よりも高い。低屈折率層２Ｌが示す屈折率と高屈折率層２Ｈが示す屈折率との屈折率差は、低屈折率層２Ｌが低屈折率粒子と結着用高分子化合物とを含み、高屈折率層２Ｈが高屈折率粒子と結着用高分子化合物とを含む層である、ことによってもたらされる。
【００２５】
低屈折率層２Ｌと高屈折率層２Ｈとの屈折率差は、大きいほど、低屈折率層２Ｌと高屈折率層２Ｈとの界面で生じる、赤外線反射を強くでき、積層構造２が示す赤外線反射特性による赤外線抑制性能を大きくできる。前記屈折率差は、好ましくは０．０１以上であり、より好ましくは０．１以上である。前記屈折率差が前記値未満であると、積層構造２によって、充分な赤外線反射性を得ることが出来ない可能性があるからである。
【００２６】
（交互の積層とは）
積層構造２は、最外層のうち少なくとも一方の層を前記高屈折率層２Ｈにして、前記低屈折率層２Ｌおよび前記高屈折率層２Ｈの両屈折率層の合計数が３以上となるように交互に積層された構造を含む。
こうした積層構造２を、具体例で説明すれば、低屈折率層２Ｌおよび高屈折率層２Ｈの両屈折率層の合計数が３の場合、
［低屈折率層２Ｌ／高屈折率層２Ｈ／低屈折率層２Ｌ］は本積層構造２に該当せず、
［高屈折率層２Ｈ／低屈折率層２Ｌ／高屈折率層２Ｈ］は本積層構造２に該当する。
ここで、記号「／」はこの前後の層、言い換えると、この記号の左右の層が、互いに積層されていることを示す。記号「［」は、この後の、言い換えると、この記号の右側の層が最外層であることを示す。記号「］」は、この前の、言い換えると、この記号の左側の層が最外層であることを示す。
ここでの、交互の積層に関する説明では、最外層となる高屈折率層２Ｈの一方が赤外線吸収性を示す高屈折率層２Ｈｉｒであることは、無視して、これも含めて単に高屈折率層２Ｈと表記する。
【００２７】
（１層以上の層からなるとは）
１層以上の層からなる低屈折率層２Ｌ、および、１層以上の層からなる高屈折率層２Ｈ、において、「１層以上の層からなる」の意味は、低屈折率層２Ｌの場合で言えば、この低屈折率層２Ｌが、単層構成であるか、或いは、２層以上の層からなる複層構成であることを意味する。高屈折率層２Ｈの場合も、低屈折率層２Ｌの場合と同様である。
【００２８】
以下、さらに具体的に説明する。ここでは、或る低屈折率層２Ｌが２層からなる２層構成であり、この２層のそれぞれを「Ｌａ」と「Ｌｂ」とで表わし、この「Ｌａ」および「Ｌｂ」の２層からなる低屈折率層２Ｌを「Ｌ」で表わし、高屈折率層２Ｈを「Ｈ」で表わすことにする。
すると、前記交互の積層の説明で例示した、
［高屈折率層２Ｈ／低屈折率層２Ｌ／高屈折率層２Ｈ］の積層構造２は、
［Ｈ／Ｌ／Ｈ］であるが、これは［Ｈ／Ｌａ／Ｌｂ／Ｈ］でもある。ＬａおよびＬｂをＨと対等の層として扱い、かつ、Ｌと見なしてＬで表記した場合、前記［Ｈ／Ｌａ／Ｌｂ／Ｈ］は、［Ｈ／Ｌ／Ｌ／Ｈ］と見なせ、ＨとＬとが交互に積層している積層構造２とは言えない。しかし、本発明においては、前記［Ｈ／Ｌ／Ｌ／Ｈ］中の「Ｌ／Ｌ」の部分は、Ｈから見れば光学的に同じ低屈折率の層Ｌ同士が積層しているのであるから、Ｌが何層積層されていたとしても、これらをまとめて１層のＬと見なす。ＨとＬとの界面における屈折率差によって生じる赤外線の反射現象によって、積層構造２が赤外線反射性を示す点において、［Ｈ／Ｌａ／Ｌｂ／Ｈ］は、［Ｈ／Ｌ／Ｈ］として扱うことができるからである。
【００２９】
ここで、２層以上の層からなる低屈折率層２Ｌ、或いは、２層以上の層からなる高屈折率層２Ｈ、の例としては、例えば、同じ塗料で２回重ね塗りして形成された２層を挙げることができる。
【００３０】
（両屈折率層の合計数）
積層構造２における、両屈折率層の合計数は大きい方が、低屈折率層２Ｌと高屈折率層２Ｈとの界面の数が増して、この界面による赤外線の反射を増強することができる。
前記合計数、つまり、低屈折率層２Ｌおよび高屈折率層２Ｈの両屈折率層の合計数は、前記高屈折率層２Ｈに赤外線吸収性を示す高屈折率層２Ｈｉｒも含めて数えて、３以上であれば、上限は特に制限はない。両屈折率層の合計数は、前記屈折率差、用途及び要求仕様、並びに製造コストなどを勘案して、適宜な数に設定される。
このような観点から、両屈折率層の合計数は、好ましくは３〜１５であり、より好ましくは５〜８である。合計数が前記範囲未満であると、赤外線抑制物品１０の赤外線抑制性能を充分に満足させることが出来なくなる可能性があるからである。また、合計数が前記範囲を超えると、赤外線抑制物品１０の製造コストが高くなりすぎる可能性があるからである。
【００３１】
（厚み）
積層構造２を構成する、赤外線吸収性を示す高屈折率層２Ｈｉｒを除く高屈折率層２Ｈ、及び低屈折率層２Ｌのそれぞれの厚みは、積層構造２が赤外線反射性を示すことができる厚みであれば特に制限はない。例えば、前記厚みは２００〜１０００ｎｍとすることができる。前記厚みが薄すぎると積層構造２による赤外線反射性を充分に発揮できなくなる可能性があり、前記厚みが厚すぎても積層構造２による赤外線反射性を充分に発揮できなくなる可能性があるからである。
【００３２】
（界面）
本発明において、積層構造２における低屈折率層２Ｌと高屈折率層２Ｈとの界面は、低屈折率層２Ｌおよび高屈折率層２Ｈとの屈折率差に起因して赤外線を反射する界面であり、屈折率差が大きいほど反射率は高くなる。前記界面の目的は赤外線の反射であり、低屈折率層２Ｌおよび高屈折率層２Ｈの屈折率差に起因する赤外線の反射が生じるのであれば、低屈折率層２Ｌと高屈折率層２Ｈとの界面において、他の層が存在していても良い。言い換えると、低屈折率層２Ｌと高屈折率層２Ｈとの間には、低屈折率層２Ｌおよび高屈折率層２Ｈの屈折率差に起因する赤外線の反射現象が生じる範囲内において他の層が存在してもよい。このような他の層は、例えば原子１分子程度の単分子層、或いは厚み方向に１０原子ほどの層など、１０ｎｍ以下の厚みの層などである。
【００３３】
以下、積層構造２について、低屈折率層２Ｌ、高屈折率層２Ｈ、および高屈折率層２Ｈの一部である赤外線吸収性を示す高屈折率層２Ｈｉｒについて説明する。
【００３４】
〔低屈折率層２Ｌ〕
低屈折率層２Ｌは、低屈折率粒子と結着用高分子化合物を含む１層以上の層からなる層である。
【００３５】
［低屈折率粒子］
低屈折率粒子は、高屈折率層２Ｈに含まれる高屈折率粒子の屈折率よりも低い屈折率を示す粒子である。低屈折率粒子としては、相対的に、高屈折率粒子の屈折率よりも低い屈折率を示す粒子であれば、特に制限はない。
【００３６】
前記低屈折率粒子としては、例えば、酸化ケイ素、フッ化リチウム、フッ化カルシウム、フッ化マグネシウム、フッ化ナトリウム、などの無機化合物粒子を用いることができる。
低屈折率粒子の粒子径は、凝集していない一次粒子の粒子径で、例えば、１〜５００ｎｍ、好ましくは２〜２００ｎｍ、より好ましくは３〜１００ｎｍ、さらに好ましくは４〜５０ｎｍである。粒子径がこの範囲を超えると、積層構造２の可視光透過性が低下することがあり、ひいては、赤外線抑制物品１０に用途に応じて必要となる可視光透過性を充分に満足させることが出来なくなる可能性があるからである。粒子径がこの範囲未満であると、低屈折率粒子が低屈折率層２Ｌ中に均一に分散できなくなる可能性があるからである。
【００３７】
低屈折率粒子の低屈折率層２Ｌ中での含有量は、特に制限はないが、低屈折率層２Ｌの全量に対して、好ましくは、２０〜８０質量％、より好ましくは４０〜６０質量％である。前記含有量が少なすぎると、低屈折率粒子が示す低い屈折率を低屈折率層２Ｌに充分に反映させることが出来なくなる可能性があり、逆に、前記含有量が多すぎると、結着用高分子化合物の含有量が少なくなるために、結着用高分子化合物によって低屈折率粒子同士を結合すると共に層中に固定し低屈折率層２Ｌから脱落するのを防ぐことが困難となる可能性があるからである。
【００３８】
［結着用高分子化合物］
結着用高分子化合物は、低屈折率層２Ｌに含ませることによって、前記低屈折率粒子同士を結合すると共に層中に固定し低屈折率層２Ｌから脱落するのを防ぎ、また、低屈折率層２Ｌが層としての形状を維持する機能を有することができる。このため、結着用高分子化合物は、バインダレジンとも呼ぶこともできる。
【００３９】
結着用高分子化合物としては、上記機能を有するものであれば、特に制限はなく、例えば、有機合成高分子化合物、有機天然高分子化合物、有機無機合成高分子化合物など、いずれでもよい。
有機合成高分子化合物の例を挙げれば、ポリアクリレート類、ポリエステル類、ポリスチレン類、ポリオレフィン類、ポリシクロオレフィン類、ポリアミド類、ポリカーボネート類、ポリエーテル類、ポリビニルブチラール類、ポリ酢酸ビニル類、セルロース誘導体類、などの高分子化合物、或いはこれらの高分子化合物を構成するモノマー単位を２種以上含む共重合体からなる高分子化合物を挙げることができる。
有機天然高分子化合物の例を挙げれば、ゼラチン、カゼイン、寒天、カラギナン、キサンタンガム、アラビアガム、グアガム、などの高分子化合物を挙げることができる。
有機無機合成高分子化合物の例を挙げれば、シリコーン樹脂、などの高分子化合物を挙げることができる。
【００４０】
結着用高分子化合物は、低屈折率層２Ｌ中で架橋されていてもよく、架橋されていなくてもよい。架橋されている結着用高分子化合物の例を挙げれば、ポリアクリレート類、ポリエステル類、などの高分子化合物は架橋されたものとすることができる。
【００４１】
［その他の成分］
低屈折率層２Ｌは、上述した成分以外に、必要に応じて、その他の成分を含ませることができる。その他の成分としては、例えば、紫外線吸収剤、帯電防止剤、安定剤、分散剤、などである。これらの成分を含ませることによって、含ませた成分に応じた特性を付与することができる。
【００４２】
〔高屈折率層２Ｈ〕
高屈折率層２Ｈは、高屈折率粒子と結着用高分子化合物とを含む１層以上の層からなる層である。
【００４３】
［高屈折率粒子］
高屈折率粒子は、低屈折率層２Ｌに含まれる低屈折率粒子の屈折率よりも低い屈折率を示す粒子である。高屈折率粒子としては、相対的に、前記低屈折率粒子の屈折率よりも高い屈折率を示す粒子であれば、特に制限はない。
【００４４】
前記高屈折率粒子としては、例えば、酸化チタン、酸化ビスマス、酸化ジルコニウム、酸化ニオブ、酸化タンタル、酸化亜鉛、酸化セリウム、酸化スズ、酸化インジウム、などの無機化合物粒子を用いることができる。
高屈折率粒子の粒子径は、凝集していない一次粒子の粒子径で、例えば、１〜５００ｎｍ、好ましくは２〜２００ｎｍ、より好ましくは３〜１００ｎｍ、さらに好ましくは４〜５０ｎｍである。粒子径がこの範囲を超えると、積層構造２の可視光透過性が低下することがあり、ひいては、赤外線抑制物品１０に用途に応じて必要となる可視光透過性を充分に満足させることが出来なくなる可能性があるからである。粒子径がこの範囲未満であると、高屈折率粒子が高屈折率層２Ｈ中に均一に分散できなくなる可能性があるからである。
【００４５】
高屈折率粒子の高屈折率層２Ｈ中での含有量は、特に制限はないが、高屈折率層２Ｈの全量に対して、好ましくは、２０〜８０質量％、より好ましくは４０〜６０質量％である。前記含有量が少なすぎると、高屈折率粒子が示す高い屈折率を高屈折率層２Ｈに充分に反映させることが出来なくなる可能性があり、逆に、前記含有量が多すぎると、結着用高分子化合物の含有量が少なくなるために、結着用高分子化合物によって高屈折率粒子同士を結合すると共に層中に固定し高屈折率層２Ｈから脱落するのを防ぐことが困難となる可能性があるからである。
【００４６】
［結着用高分子化合物］
結着用高分子化合物は、高屈折率層２Ｈに含ませることによって、前記高屈折率粒子同士を結合すると共に層中に固定し高屈折率層２Ｈから脱落するのを防ぎ、また、高屈折率層２Ｈが層としての形状を維持する機能を有することができる。
【００４７】
結着用高分子化合物としては、上記機能を有するものであれば、特に制限はなく、例えば、有機合成高分子化合物、有機天然高分子化合物、有機無機合成高分子化合物など、いずれでもよい。
有機合成高分子化合物の例を挙げれば、ポリアクリレート類、ポリエステル類、ポリスチレン類、ポリオレフィン類、ポリシクロオレフィン類、ポリアミド類、ポリカーボネート類、ポリエーテル類、ポリビニルブチラール類、ポリ酢酸ビニル類、セルロース誘導体類、などの高分子化合物、或いはこれらの高分子化合物を構成するモノマー単位を２種以上含む共重合体からなる高分子化合物を挙げることができる。
有機天然高分子化合物の例を挙げれば、ゼラチン、カゼイン、寒天、カラギナン、キサンタンガム、アラビアガム、グアガム、などの高分子化合物を挙げることができる。
有機無機合成高分子化合物の例を挙げれば、シリコーン樹脂、などの高分子化合物を挙げることができる。
【００４８】
結着用高分子化合物は、高屈折率層２Ｈ中で架橋されていてもよく、架橋されていなくてもよい。架橋されている結着用高分子化合物の例を挙げれば、ポリアクリレート類、ポリエステル類、などの高分子化合物は架橋されたものとすることができる。
【００４９】
［その他の成分］
高屈折率層２Ｈは、上述した成分以外に、必要に応じて、その他の成分を含ませることができる。その他の成分としては、例えば、紫外線吸収剤、帯電防止剤、安定剤、分散剤、などである。これらの成分を含ませることによって、含ませた成分に応じた特性を付与することができる。
【００５０】
〔赤外線吸収性を示す高屈折率層２Ｈｉｒ〕
赤外線吸収性を示す高屈折率層２Ｈｉｒは、高屈折率粒子としての赤外線吸収性物質と、結着用高分子化合物とを含み、赤外線吸収性を示す層である。また、同時に、赤外線吸収性を示す高屈折率層２Ｈｉｒは低屈折率層２Ｌとの間に、赤外線反射に寄与する界面を生成する層でもある。言い換えると、赤外線吸収性を示す高屈折率層２Ｈｉｒは、赤外線吸収性に寄与する層であると共に、赤外線反射性に寄与する層の一部の層を兼用している層であり、赤外線反射性と赤外線吸収性の両方に寄与している層であると言える。
【００５１】
（赤外線吸収性）
前記赤外線吸収性は、大きいほど優れており好ましい。前記赤外線吸収性は、ＪＩＳ  Ｒ３１０６（１９９８年版）に準拠して測定される分光反射率および分光透過率から導かれる分光吸収率によって評価することができる。前記赤外線吸収性は、前記分光吸収率が、赤外線のうち波長７８０〜２５００ｎｍの帯域中で、最低限、５０ｎｍ以上の帯域に亘って１０％以上となる吸収特性を示すことが好ましい。この吸収特性を示さないと、赤外線抑制性能を効果的に得ることができない可能性があるからである。
前記分光吸収率は、好ましくは２０％以上であり、より好ましくは３０％以上であり、さらに好ましくは４０％以上である。前記分光吸収率が前記値未満であると、赤外線抑制物品１０の赤外線抑制性能を充分に満足させることが出来なくなる可能性があるからである。
前記分光吸収率が得られる波長帯域は、好ましくは１００ｎｍ以上であり、より好ましくは２００ｎｍ以上であり、さらに好ましくは３００ｎｍ以上である。前記分光吸収率が得られる波長帯域が、前記範囲未満であると、赤外線抑制物品１０の赤外線抑制性能を充分に満足させることが出来なくなる可能性があるからである。
【００５２】
［高屈折率粒子としての赤外線吸収性物質］
前記高屈折率粒子としての赤外線吸収性物質は、高屈折率粒子を兼用する赤外線吸収性を示す粒子でもあり、赤外線吸収性を示す高屈折率粒子でもある。
前記高屈折率粒子としての赤外線吸収性物質は、屈折率において、前記高屈折率粒子と同様に、相対的に、前記低屈折率粒子の屈折率よりも高い屈折率を示す粒子である。
前記赤外線吸収性物質としては、透明導電性金属化合物を用いることができる。
【００５３】
前記透明導電性金属化合物としては、アンチモンドープ酸化スズ（ＡＴＯとも言う。以下同様）、スズドープ酸化インジウム（ＩＴＯ）、インジウムドープ酸化亜鉛（ＩＺＯ）、アルミニウムドープ酸化亜鉛（ＡＺＯ）、リンドープ酸化スズ（ＰＴＯ）、フッ素ドープ酸化スズ（ＦＴＯ）、等を挙げることができる。
高屈折率粒子としての赤外線吸収性物質には、これらの透明導電性金属化合物から選ばれた１種以上の金属化合物を含む粒子を用いることができる。
【００５４】
高屈折率粒子としての赤外線吸収性物質の粒子径は、凝集していない一次粒子の粒子径で、１〜５００ｎｍ、好ましくは２〜２００ｎｍ、より好ましくは３〜１００ｎｍ、さらに好ましくは４〜５０ｎｍである。粒子径がこの範囲を超えると赤外線吸収性を示す高屈折率層２Ｈｉｒの可視光透過性が低下することがあり、ひいては、赤外線抑制物品１０に用途に応じて必要となる可視光透過性を充分に満足させることが出来なくなる可能性があるからである。粒子径がこの範囲未満であると、高屈折率粒子としての赤外線吸収性物質の粒子が、赤外線吸収性を示す高屈折率層２Ｈｉｒ中に均一に分散できなくなる可能性があるからである。
【００５５】
高屈折率粒子としての赤外線吸収性物質の、赤外線吸収性を示す高屈折率層２Ｈｉｒ中での含有量は、特に制限はないが、赤外線吸収性を示す高屈折率層２Ｈｉｒの全量に対して、好ましくは、２０〜８０質量％、より好ましくは４０〜６０質量％である。前記含有量が少なすぎると、高屈折率粒子としての赤外線吸収性物質が示す高い屈折率、および赤外線吸収性を、赤外線吸収性を示す高屈折率層２Ｈｉｒに反映させることが出来なくなる可能性があり、逆に、前記含有量が多すぎると、結着用高分子化合物の含有量が少なくなるために、結着用高分子化合物によって、高屈折率粒子としての赤外線吸収性物質の粒子同士を結合すると共に層中に固定し、赤外線吸収性を示す高屈折率層２Ｈｉｒから脱落するのを防ぐことが困難となる可能性があるからである。
【００５６】
［結着用高分子化合物］
結着用高分子化合物は、赤外線吸収性を示す高屈折率層２Ｈｉｒに含ませることによって、前記高屈折率粒子としての赤外線吸収性物質の粒子同士を結合すると共に層中に固定し、赤外線吸収性を示す高屈折率層２Ｈｉｒから脱落するのを防ぎ、また、赤外線吸収性を示す高屈折率層２Ｈｉｒが層としての形状を維持する機能を有することができる。
【００５７】
結着用高分子化合物としては、上記機能を有するものであれば、特に制限はなく、例えば、有機合成高分子化合物、有機天然高分子化合物、有機無機合成高分子化合物など、いずれでもよい。
有機合成高分子化合物の例を挙げれば、ポリアクリレート類、ポリエステル類、ポリスチレン類、ポリオレフィン類、ポリシクロオレフィン類、ポリアミド類、ポリカーボネート類、ポリエーテル類、ポリビニルブチラール類、ポリ酢酸ビニル類、セルロース誘導体類、などの高分子化合物、或いはこれらの高分子化合物を構成するモノマー単位を２種以上含む共重合体からなる高分子化合物を挙げることができる。
有機天然高分子化合物の例を挙げれば、ゼラチン、カゼイン、寒天、カラギナン、キサンタンガム、アラビアガム、グアガム、などの高分子化合物を挙げることができる。
有機無機合成高分子化合物の例を挙げれば、シリコーン樹脂、などの高分子化合物を挙げることができる。
【００５８】
結着用高分子化合物は、赤外線吸収性を示す高屈折率層２Ｈｉｒ中で架橋されていてもよく、架橋されていなくてもよい。架橋されている結着用高分子化合物の例を挙げれば、ポリアクリレート類、ポリエステル類、などの高分子化合物は架橋されたものとすることができる。
【００５９】
［その他の成分］
赤外線吸収性を示す高屈折率層２Ｈｉｒは、上述した成分以外に、必要に応じて、その他の成分を含ませることができる。その他の成分としては、例えば、紫外線吸収剤、帯電防止剤、安定剤、分散剤、などである。これらの成分を含ませることによって、含ませた成分に応じた特性を付与することができる。
【００６０】
（厚み）
赤外線吸収性を示す高屈折率層２Ｈｉｒは、高屈折率粒子としての赤外線吸収性物質による赤外線吸収性を大きくできる点では、前記赤外線吸収性物質の含有量にも自ずと限界があるので、厚みが厚い方が良い。一方、低屈折率層２Ｌとの界面を形成するための高屈折率層２Ｈとしての観点からは、厚みは、赤外線反射性が得られる厚みでよく、前記積層構造２において説明した厚み範囲で設定することができる。
このため、赤外線吸収性を示す高屈折率層２Ｈｉｒの厚みは、赤外線抑制物品１０に設定する赤外線反射性および赤外線吸収性に応じて設定すれば良く、特に制限はない。例えば、赤外線吸収性を示す高屈折率層２Ｈｉｒの厚みは、１００ｎｍ〜３０μｍとすることができる。
【００６１】
《その他の構成層》
本発明に係る赤外線抑制物品１０は、上述した構成層の他に、その他の構成層を有していてもよい。その他の構成層は、例えば、粘着剤層、粘着剤層を一時的に保護しておくセパレータ、ハードコート層、帯電防止層、紫外線吸収層、などである。これらの層を設けることによって、設けた層に応じた機能を付与することができる。
【００６２】
《その他》
本発明に係る赤外線抑制物品１０は、上述した形態以外に、種々の変形形態をとり得る。以下に、その一部を説明する。
【００６３】
（着色）
赤外線抑制物品１０は、無着色でもよいが、着色されたものとしてもよい。着色は、基材１、積層構造２、その他の層などの構成層に公知の着色剤を添加することにより行うことができる。
【００６４】
（赤外線出射側）
赤外線吸収性を示す高屈折率層２Ｈｉｒは、積層構造２の最外層のうち一方の層を構成する。積層構造２の最外層のうち、赤外線吸収性を示す高屈折率層２Ｈｉｒではない他方の層は、低屈折率層２Ｌ或いは高屈折率層２Ｈのいずれでも良いが、高屈折率層２Ｈとする場合は、赤外線吸収性を示す高屈折率層２Ｈｉｒとはしない方が好ましい。これは、以下の理由による。
【００６５】
赤外線抑制物品１０が使用される状態において、抑制を狙う主要な赤外線は通常は太陽光である。このため、赤外線抑制物品１０が平面状であるとき、太陽光が入射する方向は、通常は片側である。また、赤外線は物体に吸収されると熱に変化し、赤外線を吸収した物体は発熱する。このため、赤外線吸収性を示す高屈折率層２Ｈｉｒは、赤外線を吸収した分だけ発熱し、その分、赤外線抑制物品１０が発熱することで、新たな加熱源となってしまう。
このような観点から、赤外線吸収性を示す高屈折率層２Ｈｉｒは、積層構造２において、赤外線の入射側ではなく出射側とすることで、赤外線吸収性を示す高屈折率層２Ｈｉｒを除いた分の積層構造２において反射され減衰された後の赤外線を、赤外線吸収性を示す高屈折率層２Ｈｉｒに到達させることで、赤外線吸収性を示す高屈折率層２Ｈｉｒによって吸収される赤外線の量を少なくでき、ひいては、赤外線による発熱を、その分少なく出来ることになる。
【００６６】
よって、赤外線吸収性を示す高屈折率層２Ｈｉｒは、積層構造２の最外層のうち一方の最外層のみとするのが好ましい。
さらに、積層構造２は、赤外線吸収性を示す高屈折率層２Ｈｉｒとなった最外層の側を、抑制を狙う主要な赤外線の出射側とするのが好ましい。つまり、赤外線吸収性を示す高屈折率層２Ｈｉｒを、積層構造２の赤外線出射側にして、赤外線抑制物品１０を使用するのが好ましい。
【００６７】
このように、赤外線吸収性を示す高屈折率層２Ｈｉｒは、積層構造２で反射させた後の、反射し切れなかった残りの赤外線を吸収させるようにするのが好ましい形態であり、また赤外線抑制物品１０の好ましい使用法でもあるが、これと同じ観点から、積層構造２を構成する高屈折率層のうち、赤外線吸収性を示す高屈折率層２Ｈｉｒ以外の高屈折率層２Ｈは、高屈折率粒子としての赤外線吸収性物質を含まない層とするのが好ましい。赤外線吸収性を示す高屈折率層２Ｈｉｒに到達前の赤外線をなるべく多く積層構造２で反射させるようにできるからである。
【００６８】
ところで、図１に例示した形態の赤外線抑制物品１０は、赤外線吸収性を示す高屈折率層２Ｈｉｒが、積層構造２の最外層のうち、基材１から遠い方となるように形成された形態例であった。しかし、本発明においては、赤外線吸収性を示す高屈折率層２Ｈｉｒは、逆に、積層構造２の最外層のうち、基材１から近い方となるように形成された形態でもよい。赤外線吸収性を示す高屈折率層２Ｈｉｒは、積層構造２中、基材１に対して遠い側或いは近い側のいずれにするにしても、前述した理由から、積層構造２の赤外線出射側にして、赤外線抑制物品１０を使用するのが好ましい。
【００６９】
〔Ｂ〕赤外線抑制物品を製造する方法
本発明に係る赤外線抑制物品１０を製造する方法は、特に制限はない。基材１上に積層構造２を形成する方法は、例えば、任意の公知の形成法を適宜採用することができる。
例えば、積層構造２は、基材１上に、積層構造２を構成する各層を１層ごとに逐次塗工して形成していく、逐次塗工法によって形成することができる。或いは、積層構造２は、基材１上に、積層構造２を構成する各層のうち少なくも２層以上、好ましくは３層以上、より好ましくは全層を、いわゆる同時多層塗工法によって形成することができる。
同時多層塗工法で積層構造２を形成する場合、赤外線吸収性を示す高屈折率層２Ｈｉｒのみ別に塗工し、赤外線吸収性を示す高屈折率層２Ｈｉｒを除く他の高屈折率層２Ｈと、低屈折率層２Ｌとの全てを１回で或いは複数回に分けて同時多層塗工法で形成してもよいし、赤外線吸収性を示す高屈折率層２Ｈｉｒも含めて全層を一度に形成しても良い。
【００７０】
以下、後述実施例でも採用している、同時多層塗工法で、赤外線抑制物品１０を製造する方法について説明する。
【００７１】
同時多層塗工法では、基材１上に、積層構造２を構成する複数の層を、スライドコータによって同時に塗工形成して、赤外線抑制物品１０を製造することができる。積層構造２を構成する複数の層は、予めそれぞれの塗工液として調整しておき、これらの塗工液をスライドコータによって、一度に基材１上に、流動状態の液層が複数積層された積層化液層として転移させて塗布した後、乾燥し固化することで、積層構造２を形成することができる。
前記塗工液としては、低屈折率層２Ｌに対しては、低屈折率粒子と結着用高分子化合物と溶剤とその他適宜添加剤などを含む低屈折率層２Ｌ形成用組成物を塗工液として調整し、高屈折率層２Ｈに対しては、高屈折率粒子と結着用高分子化合物と溶剤とその他適宜添加剤などを含む高屈折率層２Ｈ形成用組成物を塗工液として調整し、高屈折率層２Ｈのうち赤外線吸収性を示す高屈折率層２Ｈｉｒに対しては、高屈折率粒子としての赤外線吸収性物質と、結着用高分子化合物と溶剤とその他適宜添加剤などを含む、赤外線吸収性を示す高屈折率層２Ｈｉｒ形成用組成物を塗工液として調整する。
【００７２】
同時多層塗工法においては、塗工時に、隣接する塗工液層が固化前に互いに混合するのを防ぐことが好ましい。赤外線反射に寄与する、低屈折率層２Ｌと高屈折率層２Ｈとの界面の形成が妨げられないようにするためである。このため、塗工液中には、例えば、ａ）塗工液中にゲル化成分を含ませる、ｂ）界面形成成分を含ませる、などするのが好ましい。
前記ａ）のゲル化成分は、例えば、ゼラチン、カゼイン、寒天、カラギナン、キサンタンガム、アラビアガム、グアガム、などの高分子化合物を挙げることができる。
前記ｂ）については、隣接する塗工液のそれぞれにＡ成分とＢ成分とを分けて含ませ、Ａ成分とＢ成分とが塗工液が重ねられたときに互いに反応して難溶性成分を生成し界面層を形成させるようにすることができる。前記Ａ成分とＢ成分との組み合せは、例えば、有機チタン化合物とポリビニルアルコールとの組み合せを挙げることができる。有機チタン化合物によってポリビニルアルコールが架橋して難溶性生成物となり界面層を形成する。
【００７３】
〔Ｃ〕用途
本発明による赤外線抑制物品１０の用途は、特に限定されない。例えば、建築物、乗り物などの窓ガラス、農作物栽培用ビニールハウスのビニール、プラズマディスプレイパネルなどのディスプレイパネル、などである。
【実施例】
【００７４】
以下、本発明を実施例及び比較例により更に詳述する。以下において、「部」とあるのは、特に断りのない限り「質量部」の意味である。
【００７５】
〔実施例１〕
図１に示すような、積層構造２の最外層のうち基材１から遠い方の層を赤外線吸収性を示す高屈折率層２Ｈｉｒとした赤外線抑制物品１０を作製した。
【００７６】
［組成物の調整］
赤外線吸収性を示す高屈折率層２Ｈｉｒ、高屈折率層２Ｈ、低屈折率層２Ｌを形成するための、下記組成の組成物を調整した。
【００７７】
＜赤外線吸収性を示す高屈折率層２Ｈｉｒ形成用組成物＞
下記の組成の赤外線吸収性を示す高屈折率層２Ｈｉｒ形成用組成物を調整した。
アンチモンドープ酸化スズ水分散液                              １３０部
（「ＴＤＬ−Ｓ」、三菱マテリアル株式会社製、固形分１８％）
シリコーンアクリル水分散液                                    １２０部
「シャリーヌ（登録商標）ＦＥ−２３０Ｎ」
（日信化学工業株式会社製、固形分１０％）
ゼラチン                                                        １２部
「アルカリ処理牛由来ゼラチンタイプＢ」
（新田ゼラチン株式会社、固形分１００％）
有機チタン化合物                                                  ３部
「オルガチックス（登録商標）ТＣ−３１０」
（マツモトファインケミカル株式会社製、固形分４２％）
イオン交換水                                                  ４１５部
【００７８】
＜高屈折率層２Ｈ形成用組成物＞
下記の組成の高屈折率層２Ｈ形成用組成物を調整した。
酸化チタン水分散液                                              ６０部
「ＡＥＲＯＤＩＳＰ（登録商標＞Ｗ７４０」
（日本アエロジル株式会社製、固形分４０％）
シリコーンアクリル水分散液                                    １２０部
「シャリーヌ（登録商標）ＦＥ−２３０Ｎ」
（日信化学工業株式会社製、固形分１０％）
ゼラチン                                                        １２部
「アルカリ処理牛由来ゼラチンタイプＢ」
（新田ゼラチン株式会社、固形分１００％）
有機チタン化合物                                                  ３部
「オルガチックス（登録商標）ТＣ−３１０」
（マツモトファインケミカル株式会社製、固形分４２％）
イオン交換水                                                  ４８５部
【００７９】
＜低屈折率層２Ｌ形成用組成物＞
下記の組成の低屈折率層２Ｌ形成用組成物を調整した。
酸化ケイ素水分散液                                              ６０部
「ルドックス（登録商標）ＨＳ―４０」
（デュポン社製、固形分４０％）
シリコーンアクリル水分散液                                    １２０部
「シャリーヌ（登録商標）ＦＥ−２３０Ｎ」
（日信化学工業株式会社製、固形分１０％）
ゼラチン                                                        １２部
「アルカリ処理牛由来ゼラチンタイプＢ」
（新田ゼラチン株式会社、固形分１００％）
ポリビニルアルコール                                            １２部
「ゴーセノール（登録商標）ＫＬ−０３」
（日本合成化学工業株式会社製、固形分１００％）
イオン交換水                                                  ５９６部
【００８０】
上記の全ての組成物は、４０℃の恒温水槽中にてメカニカルスターラーによって加温攪拌し、温度を下げないよう注意しながら、５μｍメッシュのフィルター「ミニザルト  １７５９４Ｋ」（株式会社ハイテック製）に通して異物を除去しておいた。
【００８１】
［積層構造２の形成；同時多層塗工］
基材１として、長尺で厚さ１００μｍの透明なポリエチレンテレフタレートフィルム（東洋紡績株式会社製，コスモシャイン（登録商標）Ａ４１００、易接着処理品）を用い、この片面に積層構造２を構成する全層を、図２に示すような、スライドダイユニット２１を持つスライドコータを用いた同時多層塗工法により行った。図２では、図面簡略化のために、スライドダイユニット２１が塗工液をスライド面２２に吐出するスリット全７個のうち、スリット２３ａ〜２３ｃまでの３個のみ描いてある。
そして、前記樹脂組成物からなる塗工液のそれぞれは、４０℃に加温したスライドダイユニット２１のスライド面２２に、スリット２３ａ，２３ｂ，２３ｃ，・・・・の７個のスリットから吐出されて、スライド面２２上を流れ落ちて、塗工液層２４ａ，２４ｂ，２４ｃ，・・・・が７層積層された積層化液層として、全７層が一度に回転する塗工ロール２５上を搬送されている基材１の易接着処理面に塗布される。引き続き、基材１上に塗布された  ７層からなる席層化液層は、５℃の冷却ゾーン２６で冷却されてゲル化した後、８０℃の乾燥ゾーン２７で乾燥されて、目的とする赤外線抑制物品１０が製造された。
【００８２】
前記赤外線抑制物品１０は、基材１の片面に、基材１側から、［高屈折率層２Ｈ／低屈折率層２Ｌ／高屈折率層２Ｈ／低屈折率層２Ｌ／高屈折率層２Ｈ／低屈折率層２Ｌ／赤外線吸収性を示す高屈折率層２Ｈｉｒ］の合計数が７の積層構造２が形成された構成のフィルムである。積層構造２の厚みは２．１μｍであった。
【００８３】
〔比較例１〕
実施例１において、赤外線吸収性を示す高屈折率層２Ｈｉｒの代わりに高屈折率層２Ｈを形成した他は、実施例１と同様にして、赤外線抑制物品を製造した。
【００８４】
〔性能評価〕
実施例１による赤外線抑制物品１０では、赤外線抑制性能を、赤外線に対する吸収性以外に反射性も利用して、吸収性および反射性を、赤外線抑制に寄与する粒子と、結着用高分子化合物とを含む層を用い、なおかつ、吸収性に寄与する層を反射性に寄与する層の一部に兼用させた新しい構成によって、得ることができるという効果が得られた。
比較例１による赤外線抑制物品では、赤外線抑制性能は赤外線に対する反射性のみであった。
【符号の説明】
【００８５】
１      基材
２      積層構造
２Ｌ    低屈折率層
２Ｈ    高屈折率層
２Ｈｉｒ  赤外線吸収性を示す高屈折率層
１０      赤外線抑制物品
２１      スライドダイユニット
２２      スライド面
２３ａ〜２３ｃ  スリット
２４ａ〜２４ｃ  塗工液層
２５      塗工ロール
２６      冷却ゾーン
２７      乾燥ゾーン
【図１】
2013169714.tif 000003
【図２】
2013169714.tif 000004